СПОСОБ ПОЛУЧЕНИЯ ОРГАНИЧЕСКОГО ВЫСОКОМОЛЕКУЛЯРНОГО ВОДОРАСТВОРИМОГО СИНТЕТИЧЕСКОГО КАТИОНОАКТИВНОГО ПОЛИЭЛЕКТРОЛИТА

1. Способ получения водорастворимого полимерного катионита путем полимеризации диметилдиаллиламмонийхлорида в присутствии радикалообразующего инициатора, где в качестве инициатора сначала используют надсернокислый калий калия или надсернокислый аммоний, а продолжают в присутствии перекиси водорода, отличающийся тем, что водный раствор мономера с концентрацией диметилдиаллиламмонийхлорида (50÷55)% (мас.) перед началом полимеризации подкисляют водным раствором фосфорной кислоты или серной кислоты с доведением рН среды до значения (1÷5)±0,2 и процесс полимеризации осуществляют при заданном значении рН при температуре полимеризации 90-110°С в присутствии инициатора в количестве 0,7-1,1% от массы диметилдиаллиламмонийхлорида.
2. Способ по п.1, отличающийся тем, что процесс полимеризации инициируют перекисью водорода при достижении (45÷55)% конверсии мономера.
3. Способ по п.1, отличающийся тем, что в процессе полимеризации используют порошкообразный персульфат калия или персульфат аммония.
4. Способ по п.1, отличающийся тем, что для подкисления водного раствора мономера используют 10%-ный водный раствор серной или фосфорной кислоты в количестве от 0,0016%-0,043% (мас.) к расчетной загрузке ДМДААХ
5. Способ по п.1, отличающийся тем, что заданное значение рН среды полимеризации поддерживают дозированием водного раствора гидроокиси натрия или гидроокиси калия.
6. Способ по п.1, отличающийся тем, что в процессе полимеризации используют комплексообразователь «Трилон-Б».
7. Способ по п.1, отличающийся тем, что время полимеризации составляет (7÷13) часов.
8. Способ по п.1, отличающийся тем, что в процессе полимеризации в реакционной массе поддерживают постоянную 40÷45% концентрацию образующегося полимера.